少なくとも1つの放射線乳白剤及び少なくとも1つのポリマー及び任意に少なくとも1つの非放射線透過性充填剤とともに、少なくとも1つのカルシウム誘導体粉末を、全て粉末形状で含む固相、並びに、水、少なくとも1つの減水剤、及び少なくとも1つの設置促進剤を含む水相の混合物から得られ、前記固相の水相に対する比が1.0~2.5であり、前記組成物が40MPa未満、好ましくは1~15MPaの範囲の圧縮強度を有する組成物。前記カルシウム誘導体粉末が、ケイ酸カルシウム、アルミン酸カルシウム、鉄アルミン酸四石灰、リン酸カルシウム、硫酸カルシウム、酸化カルシウム、水酸化カルシウム、及びそれらの混合物から成る群から選択され、好ましくは前記カルシウム誘導体粉末が、ケイ酸三カルシウム、又はケイ酸三カルシウム及びケイ酸二カルシウムの会合体である、請求項1に記載の組成物。前記放射線乳白剤が、酸化ビスマス、炭酸ストロンチウム、リン酸ストロンチウム、硫酸バリウム、酸化タンタル、酸化セリウム、酸化スズ、酸化ジルコニウム化合物、並びに、タンタル、バリウム、及びストロンチウムを含む放射線不透過性ガラス、並びにそれらの混合物から成る群から選択され、好ましくは前記放射線乳白剤が、例えば酸化ビスマス若しくは炭酸ビスマス若しくはそれらの混合物のようなビスマス誘導体又はジルコニウム誘導体であり、特に酸化ジルコニウム単独若しくはイットリウムとの組み合わせ、又はビスマス誘導体及びジルコニウム誘導体の混合物である、請求項1又は2に記載の組成物。2.5~15mmアルミニウムの範囲の放射線不透過性を有する、請求項1~3のいずれか1項に記載の組成物。前記ポリマーが、ポリビニルアルコール、ポリビニルピロリジンPVP、部分的に加水分解されたポリビニルアセテートPVAc、ポリアクリル酸PAA、ポリメタクリル酸PMA、アクリル系ポリマー、官能性シリコン、アルギン酸塩、非水溶性ポリマー、並びにそれらのコポリマー及び混合物から成る群から選択される、請求項1~4のいずれか1項に記載の組成物。前記非放射線不透過性充填剤が、例えばリン酸カルシウム、炭酸カルシウムリン酸塩、炭酸カルシウムなどの、少なくとも1つのカルシウム誘導体である、請求項1~5のいずれか1項に記載の組成物。前記減水剤が、前記組成物のレオロジー特性を改善し、且つ、可塑剤又は流動化剤で有り得、ポリカルボン酸塩、又は修飾されたポリカルボン酸塩、好ましくはエチレンポリオキシド鎖でエステル化されたポリメチルアクリル酸である、請求項1~6のいずれか1項に記載の組成物。前記設置促進剤が塩化カルシウムである、請求項1~7のいずれか1項に記載の組成物。歯の歯根管の治療又は再治療に使用するための、請求項1~8のいずれか1項に記載の組成物。請求項1~9のいずれか1項に記載の組成物を、歯根管の充填のために使用する、歯根管の治療又は再治療方法。前記ガッタパーチャポイントを使用せず、前記組成物がモノブロックとして使用される、請求項10に記載の方法。前記組成物が1つのガッタパーチャポイントを用いてモノコーンとして使用されるか、又は1つより多いガッタパーチャポイントを用いてマルチコーンとして使用されるように、前記組成物が少なくとも1つのガッタパーチャポイントを伴う、請求項10に記載の方法。第1の容器中に、少なくとも1つの放射線乳白剤及びポリマー及び任意で少なくとも1つの非放射線透過性充填剤とともに、カルシウム誘導体粉末を、全て粉末形状で含む固相を含み、第2の容器中に、水、少なくとも1つの減水剤、及び少なくとも1つの設置促進剤を含む水相を含み、前記第1及び第2の容器は、固体/液体比が1.0~2.5の範囲で前記固相を水相に混合するように設計される、請求項1~9のいずれか1項に記載の組成物の調製のためのキット。放射線乳白剤及びポリマー及び任意に非放射線透過性充填剤とともに、カルシウム誘導体粉末を、全て粉末形状で含む固相、並びに、水、減水剤、及び設置促進剤を含む水相を混合することを含み、前記固相の水相に対する比が、1.0~2.5の範囲であり、前記組成物が40MPa未満、好ましくは1~15MPaの範囲の圧縮強度を有する、請求項1~9のいずれか1項に記載の組成物の製造方法。従って、ガッタパーチャポイントへの非常に良い接着性を提供し、且つ、モノコーン又はマルチコーン組成物として使用され得、またガッタパーチャポイントを用いないモノブロックの組成物としても使用され得る、多機能組成物を提供する必要がある。いくつかの状況において、第1の歯内治療を取り替える必要があり得る。これは、例えば以下の状況において生じ得る:-狭い、又は湾曲した歯根管が、最初の手順の間に治療されなかった、-複雑な歯根管の解剖学的構造が、第1の手順において検出されなかった、-歯冠または他の修復物の配置が、歯内治療に続いて遅れた、-修復物が、歯の内部への唾液の汚染を防げなかった、-歯において新しい感染を引き起こす、新しい虫歯、又は、緩い、ひびの入った、若しくは壊れた歯冠。従って、歯内治療の第1の治療において良いシーリングを提供し歯質への、及び任意にガッタパーチャポイントへの、優れた接着性、どのような使用モードガッタパーチャポイントを使用する、または使用しないであっても取り替え得る、組成物を提供する必要がある。先行技術の周知のセメントは、ポルトランドセメントであり、歯根管の欠損部へ導入されるスラリー状組成物を形成するために、施術の前に水と混合する。他のセメントも先行技術において周知であり、それらのうちで、フェノール例えばレゾルシノールをホルムアルデヒドと反応させることによって得られるような合成熱硬化性樹脂を含むフェノールホルムアルデヒド樹脂PFである、フェノプラストが引用され得る。フェノプラストは、例えばホルムアルデヒドなどの毒性があると知られている成分からできており、更に、規定時間を越えたシーリングの欠損などの欠点を有し得る。-生体適合性を欠き、複合修復材料と反応し得る、酸化亜鉛とオイゲノールの混合物、-同じく生体適合性を欠く、ガッタパーチャポイントを使用する場合のエポキシ樹脂セメント、-シーリングと気密性を完全に確保し得ない、水酸化カルシウムセメント、-そのモノマーに起因する、耐久性、シーリング性及び毒性の観点から問題となっている、接着剤成分を用いた架橋性シリコン又は架橋性熱可塑性組成物などの架橋性組成物。WO2008/100451は、歯の中の歯根管の治療のための組成物を開示しており、その組成物は、1~80の粒子状材料、並びに、水溶性ポリマー、界面活性剤及び水を含む1~50の水相界面活性剤の水溶性ポリマーに対する比が、6対1を超えず、粒子状材料及び液体担体は、共に混合して硬化し得る水和物ゲル材料を形成するを含む。本文書において、組成物に望ましい流動学的特性を付与する水溶性ポリマー型複合体が強調されている。WO2005/087178は、ポリマー浸透カルシウムセメントを含有する複合材料を開示しており、ここでポリマーは、ポリビニルピロリドン、ポリビニルアルコールなどであり得る。これらの先行技術の組成物は、多機能ではない即ち、ガッタパーチャポイントの有無によらず、使用に影響を受けやすいという事実に加えて、それらは歯の再治療に適応しておらず、これはそれらが治療された歯から容易に除去され得ないということを意味する。従って、未だに、いかなる使用モードにおいても容易に取り替えられ、且つ生体適合性である、ガッタパーチャポイントの有無によらず有用な多機能組成物が必要である。技術的な問題しかしながら、いずれの先行技術文書も、歯内治療の最初の治療における安全なシーリング、及び再治療手順とも呼ばれる歯内治療の更なる治療におけるガッタパーチャポイントの有無によらない、組成物の容易な除去を確保する組成物を提案していない。それどころか、先行技術のミネラルトリオキサイドアグリゲートの所謂砂のような感触に対して闘いながら、当業者は、最終組成物の硬さに目を向けており、その硬さによって再治療がほぼ不可能となっている。出願人によると、長期間に亘る歯根管修復物の堅固なシーリングを確保することについての問題が残っている。更に、先行技術の組成物は、必要な場合、即ち、組成物がモノブロックを形成することができる場合に、ガッタパーチャポイントを用いずに効果的に使用され得る組成物を提供できていない。従って、改善された取り扱い特性及び配置上の特性と共に改善されたシーリング特性を有し、ガッタパーチャポイントモノ又はマルチコーンと共に容易に用いることができ、前述のポイントへ良好な接着性を示し、また、モノブロックとしてガッタパーチャポイントを用いずに容易に使用され、更にまた、再治療の手順と互換性がある組成物が、未だに必要とされている。また、通常の歯冠修復材料との互換性がある、歯根管修復用組成物を提供する必要もある。本発明の組成物は、上述のそれぞれの技術的問題を独立的に、または組み合わせて解決するという点において、大きな利点である。特に、本発明の組成物は、容易に再治療され得、規定時間を越えた数年堅固なシーリング特性を有し、通常の修復材料との互換性があり、ガッタパーチャポイントを用いずに使用する場合にはモノブロックを形成し得、ガッタパーチャポイントと組み合わせて使用する場合にはガッタパーチャポイントと良好な接着性を有する。特に、本発明の組成物は、容易になった再治療手順を可能にする。この特性は、完全ではないが実質的に、本発明の組成物の圧縮強度によるものであり得、再治療に使用される回転工具rotarytoolは、最もやわらかい領域、即ち、少ない抵抗性材料によって占められている領域へ、向けられるべきである。本発明の組成物は、周囲の歯質と比較して限られた抵抗を示すため、回転工具は該組成物で占められた領域へ到達し、導入される。また、本発明の組成物は、歯根管壁に対する密封を提供し、歯根を通じての細菌の移行を防ぐ。このシーリングは本発明の組成物の特性のために特に堅固であり、組成物は、水相と固体カルシウム誘導体を含有する固相との反応を通して製造され、前述の反応は、ペーストの形成をもたらし、シーリング組成物の役割を果たす。水によって引き起こされる反応が完了していないため、組成物が多湿の湿らせた環境にある限り、その反応は継続し得る。従って、組成物が配置され、自然の位置に設置された後であっても、例えば歯根管において、又は心尖部の端の近くで、それは展開し得、新たに形成されたペーストが、残存している可能性のある虫歯及び窪みを埋める。更に、本発明の組成物は、生体適合性であり、周囲の生体組織に優しい、即ち、良く支持されており、いかなる炎症や免疫反応をも誘発しない。この特性は、特に、先行技術においてしばしば存在している攻撃的成分が無いことによるものである。特に、組成物は、好ましくは、エポキシ型樹脂、フェノプラスト、アクリル誘導体、オイゲノールなどを含まない。本発明の組成物の他の利点は、ガッタパーチャポイントを用いないで使用する場合、歯根歯質への強い接着性を有するモノブロックを形成し、ガッタパーチャポイントを用いる場合、ガッタパーチャポイント及び歯根歯質への強い接着性を有するモノコーンを形成することである。本発明の組成物は、非常に制限された収縮率を有し、ある実施形態では収縮しないことに、注意されたい。本発明の組成物は、また、先行技術の組成物に対して、歯科医師が容易に組成物を取り扱い且つ配置できるように、作業時間の面において多数の更なる利点を示す。作業時間の間、本発明の組成物はまた、粘着性でありガッタパーチャポイント及び歯根歯質へ非常に良い接着性を有するため、非常に効率的である。本発明の組成物はまた、設置時間の面において、非常に有利であり、それは以下に説明する通りである。これらの特性は、特に、固相と水相を混合するために使用した液体/固体の比によるものであり得る。詳細な説明本発明は歯の歯根管の治療における使用のための組成物に関し、特に、歯根管及び孔を充填し、シーリングするための組成物に関する。従って、本発明は、固相少なくとも1つの放射線乳白剤radioopacifier、及び少なくとも1つのポリマー、及び任意に、少なくとも1つの非放射線不透過性充填剤とともに、少なくとも1つのカルシウム誘導体粉末を、全て粉末の形状で含む及び水相水、少なくとも1つの減水剤、及び少なくとも1組の促進剤を含むの混合物から得られた組成物に関し、水相に対する固相の比は、1.0~2.5、好ましくは1.5~2.2、より好ましくは2~2.15の範囲であり、前述の組成物は、40MPa未満の圧縮強度、好ましくは1~15MPaの圧縮強度、より好ましくは、約3~約12MPaの圧縮強度を有する。圧縮強度は、設置時間が終了してから少なくとも24時間後に、以下の実施例1において説明するプロトコルに従って測定する。一実施形態において、前述の水相は、ポリビニルアルコール、ポリビニル-ピロリジン、部分的に加水分解されたポリビニルアセテート、ポリアクリル酸、ポリメタクリル酸、並びにそれらのコポリマー及び混合物から選択される、如何なる水溶性ポリマーも含まない。固相好ましくは、カルシウム誘導体粉末は、ケイ酸カルシウム、アルミン酸カルシウム、鉄アルミン酸四石灰、リン酸カルシウム、硫酸カルシウム、シリカ、アルミナ、酸化カルシウム、水酸化カルシウム、及びそれらの混合物から選択され、好ましくは、カルシウム誘導体粉末は、ケイ酸三カルシウム又はケイ酸三カルシウム及びケイ酸二カルシウムの会合体である。一実施形態において、カルシウム誘導体粉末は、固相の重量に対して、30~80重量、好ましくは40~70重量、より好ましくは50~60重量の量で、固相中に存在している。放射線乳白剤は、放射線不透過性充填剤とも見なされ得る、放射線不透過性付与剤として定義し得、好ましくは、酸化ビスマス、炭酸ストロンチウム、リン酸ストロンチウム、硫酸バリウム、酸化タンタル、酸化セリウム、酸化スズ、酸化ジルコニウム化合物、好ましくは、イットリウムと組み合わせた酸化ジルコニウム、及びタンタル、バリウム、及びストロンチウムを含む放射線不透過性ガラス、及びそれらの混合物、好ましくは、放射線不透過性付与成分は、例えばビスマス酸化物や炭酸ビスマス、及びそれらの混合物などのビスマス誘導体、ジルコニウム誘導体、特に、酸化ジルコニウムのみ、又はイットリウムとの組み合わせ、又は、ビスマス誘導体及びジルコニウム誘導体の混合物を含む群から選択される。一実施形態において、放射線乳白剤は、固相の重量に対して、1~50重量、好ましくは10~40重量、より好ましくは13~35重量の量で、固相中に存在する。好ましい実施形態において、ポリマーは、ポリビニルアルコール、ポリビニル-ピロリドンPVP、部分的に加水分解されたポリビニルアセテートPVAc、ポリアクリル酸PAA、ポリメタクリル酸PMA、アクリル系ポリマー、官能化シリコン、アルギン酸塩、及び非水溶性ポリマー、並びにそれらのコポリマー及び混合物を含む群から選択される。一実施形態において、ポリマーは、固相の重量に対して、1~20重量、好ましくは3~10重量、より好ましくは約5重量の量で、固相中に存在する。一実施形態において、非放射線不透過性充填剤は、例えば、リン酸カルシウム、炭酸カルシウムリン酸塩、炭酸カルシウムなどの、少なくとも1つのカルシウム誘導体である。充填剤、特に炭酸カルシウムはまた、設置促進剤であり得る。一実施形態において、充填剤は、固相の重量に対して、50重量未満、好ましくは40重量未満、より好ましくは0~30重量、更により好ましくは、存在する場合、12~22重量の量で、固相中に存在する。水相一実施形態において、減水剤は、組成物のレオロジー特性を改善する薬剤であり、可塑剤又は流動化剤としても作用し得る。好ましくは、減水剤は、ポリカルボキシレート及び修飾されたポリカルボキシレート、好ましくは、エチレンポリオキシド鎖を備えたエステル化されたポリメチルアクリル酸を含む群から選択される。これらの化合物の中では、多価アルコールのポリメタアクリレート、多価アルコールのポリアリルエーテル、及びポリアリルポリカルボキシレートが、ラジカル重合速度の観点から好ましい。トリメチロールプロパントリメタアクリレート、ペンタエリスリトールテトラメタアクリレートとジペンタエリスリトールペンタメタアクリレートがより好ましく、その中でもアクリレート、特にジペンタエリスリトールペンタアクリレート以下、DPPAと呼ぶが特に好ましい。一実施形態において、減水剤は、水相の重量に対して、5~15重量、好ましくは6~10重量、より好ましくは約8重量で、水相中に存在する。別の実施形態において、減水剤は、水相の重量に対して、0.1重量~5重量未満、好ましくは約0.5重量~約4重量、より好ましくは約1重量~約3重量で、水相中に存在する。一実施形態において、設置促進剤は、塩化カルシウムである。好ましくは、設置促進剤は、水相の重量に対して、10重量~50重量、好ましくは20重量~40重量、より好ましくは約30重量で、水相中に存在する。一実施形態において、水相は、水を、水相の重量に対して、50重量~85重量、好ましくは60重量~70重量で含む。混合後の組成物の特性本発明の一実施形態によると、組成物の作業時間は、5~80分、好ましくは6~60分、より好ましくは約30~40分の範囲である。一実施形態によると、組成物は、クリーム状の軟度を呈し、作業時間の間粘性であり、その結果装置へ、最終的にはガッタパーチャポイント及び歯根歯質への強い接着性が得られる。本発明の実施形態によると、組成物の流量は、20mm以上であり、好ましくは22mm以上であり、更に好ましくは約23mmである。本発明の組成物のシーリング特性は、歯根歯質へのその接着性に起因し得る。本発明は、規定時間を越えてもシーリングが劣化しないという更なる長所を呈する。本発明の一実施形態によると、組成物の設置時間は、40分~30時間、好ましくは60分~23時間、より好ましくは7~20時間の範囲である。特定の実施形態によると、本発明の組成物は、歯科歯根管シーリング材料に関連する、ISO規格ISO6876の仕様と一致する。ISO6876は、30分~72時間の範囲の設置時間を必要とする。一実施形態によると、本発明の組成物は、設置後に限られた寸法の変化のみを経験する。好ましい実施形態において、設置後の寸法変化は、1未満の収縮、より好ましくは0.1未満の収縮である。一実施形態において、本発明の組成物は収縮しない。一実施形態によると、組成物は2.5~15、好ましくは4~10、より好ましくは4.5~9.5mmアルミニウムの放射線不透過性を有する。放射線不透過性のこの範囲は、歯に投与した場合、組成物の検出を容易にし、従って、歯の治療の制御を容易にする。特定の実施形態によると、本発明の組成物は、ISO6876の仕様に一致する。本発明の一実施形態によると、組成物の膜厚は、50μm未満、好ましくは45μm未満、より好ましくは約43μmである。特定の実施形態によると、本発明の組成物は、ISO687650μm未満の膜厚が求められるの仕様と一致する。第1の実施形態において、本発明の組成物は、ガッタパーチャポイントを用いず即ち、モノブロックとして、使用するためのものである。第2の実施形態において、本発明の組成物は、1つ以上のガッタパーチャポイントを用いて即ち、それぞれモノコーン又はマルチコーンとして、使用するためのものである。本発明の好ましい実施形態において、組成物はたった一つのガッタパーチャポイントを用いて使用するためのものである。本発明の好ましい実施形態において、如何なる使用モードモノブロック、モノコーン、又はマルチコーンであっても、組成物は歯の歯根管の完全な充填を可能にする。本発明の実施形態において、先行する治療の如何なる使用モードモノブロック、モノコーン、又はマルチコーンであっても、本発明の組成物は容易に再治療可能例えば回転工具の手段を用いてである。本発明の一実施形態において、組成物は低い機械抵抗を呈し、そのため再治療を容易にする。部品のキット本発明はまた、本発明の組成物の調製のためのキットにも関し、そのキットは、第1の容器には固相を含み、固相は少なくとも1つの放射線乳白剤、ポリマー及び、任意で少なくとも1つの非放射線不透過性充填剤とともに、カルシウム誘導体粉末を、全て粉末の形状で含み、第2の容器には、水、少なくとも1つの減水剤、及び少なくとも1つの設置促進剤を含み、前記第1及び第2の容器は、固相/水相の比が、1.0~2.5好ましくは1.5~2.2、更に好ましくは2~2.15で固相及び水相を混合するように設計されている。製造プロセス本発明はまた、歯の歯根管を治療するための本発明の組成物を製造する方法にも関し、その方法は、固相放射線乳白剤、ポリマー、及び任意に非放射線不透過性充填剤とともに、カルシウム誘導体粉末を、全て粉末の形状で含む及び水相水、減水剤、及び設置促進剤を含むを混合することを含み、水相に対する固相の比は、1.0~2.5、好ましくは1.5~2.2、より好ましくは2~2.15であり、前記組成物は、40MPa未満、好ましくは1~15MPaの範囲、更に好ましくは約3~約12MPaの範囲の圧縮強度を有する。本発明の一実施形態において、本発明の方法は、1つ以上のガッタパーチャポイントを歯根管へ取付けることを更に含む。本発明の好ましい実施形態において、たった一つのガッタパーチャポイントを歯根管に取付ける。歯根管の治療又は再治療における使用のための組成物、及び歯根管を治療又は再治療するための方法本発明はまた、歯根管の治療又は再治療における使用のための組成物、及び歯根管を治療又は再治療するための方法に関し、ここで本発明の組成物は、歯根管を充填するために使用される。定義本発明において、以下の用語は以下の意味を有する:約は、そのように条件付けされた数値、パラメータ又は特性のプラス又はマイナス10パーセントを意味する。生体適合性は、それを付与された生物において、生体材料がほとんど若しくは全く免疫反応を誘発しないこと、又は特定の細胞型又は組織と統合することができることをいう。放射線不透過性は、X線又は同様の放射線を透過させない物質をいう。ポリマーは、構造単位の繰り返しによって形成される巨大分子をいう。本発明によると、ポリマーは水溶性ポリマー又は水非混和性ポリマーであり得る。本発明のキットにおいて、ポリマーは固相内で粉末形状である。設置促進剤は、材料へ添加すると、その材料の設置時間を減少させる薬剤をいう。流動化剤は、有形の物質へ添加すると、その物質を構成する粒子の間の誘引強度を減少させることによって、その物質の流動性を高める薬剤をいう。可塑剤は、物質に添加するとその物質の粘度と凝集性を高める、粉末形状で不溶性の薬剤をいう。作業時間は、ISO6876/2001の7.3に記載された基準や条件に従って、その特性に如何なる悪影響も与えずに、混合の開始から、本発明の組成物を操作することが可能である間を測定した期間を示す。設置時間は、ISO6876/2001の7.4に記載された基準や条件に従って、混合の最後から本発明の組成物を設置するまでに測定された期間を示す。本発明は、以下の実施例において記載された組成物によって更に説明され、実施例は如何なる場合も本発明の範囲を制限するものとして解釈されるべきではない。実施例組成物1~10組成物1~10は、以下に報告されるように設計した。混合は、1.0~2.5、好ましくは1.5~2.2、更に好ましくは2~2.15の水相に対する固相の重量/重量比で実施した。量は、相の総重量に対する重量として記載されている。本発明の組成物は、以下の特性を有する:圧縮強度試験の説明:圧縮強度は、歯科生体材料の古典的な機械的な評価であるISO9917:1991。試料は、それぞれのメーカーの指示に従って、室温で混合した。6つの試料を、気泡を除去しながら円筒形テフロン登録商標型直径4mmで長さ6mmを使用して調製した。試料は、相対湿度100乾燥、37°Cで、15分間インキュベータで貯蔵し、次に、型から取り外し、蒸留水中に湿潤37°Cで残りの時間貯蔵した臨床応用のシミュレーション。前臨床試験第1の前臨床評価:歯内治療の曲線シミュレータを、樹脂で調製した。それらは、通常の歯内治療の必要性に従って成形した。それらは、モノブロック又はモノコーンのいずれかで組成物1~10で充填し、次に、組成物の硬化後に回転工具を使用して空にした。結果:組成物をスプーンですくいあげることspooningは、如何なる困難も呈しない。金属製のスパチュラを使用する間に、混合物が即時に灰色に着色することが観察されるが、スパチュラが熱可塑性プラスチック材料でできている場合には、観察されない。レンツロ充填器を使用した組成物の充填は、組成物を弱く押し出すことで、完全に容積を満たすことができる。その後にガッタパーチャコーンの挿入が続く、レンツロを用いた壁のコーティングによる充填はまた、組成物を弱く押し出すことで、完全に容積を満たすことができる。24時間での組成物の除去は、如何なる使用モードを実行したとしても即ち、モノブロック又はモノコーン、何ら問題を生じない。除去は、歯根管の軌道のずれなしで容易に実現する。72時間で実行された組成物の除去は、以下の通りである:-モノブロックで組成物を充填した歯根は、回転工具の手段によって空にすることができ、-組成物でシーリングしたガッタパーチャコーンを用いて充填した歯根は、歯根管の軌道の優れた保存状態を保ちつつ、容易に空にすることができるおそらく、回転工具のずれを防止し、ガイドの役割を果たし得る組成物の特性のためである。7日目で実行された組成物の除去は以下の通りである:-モノコーン:除去は容易であり、壁には付着していなかったが、コーンは完全に歯根の形状に適応している。-モノブロック:除去は早くて容易であり、組成物の機械的特性は、再治療に良く適応している。第2の前臨床評価単一曲線及び二重曲線の歯内治療シミュレータは、以下の技術の内の1つを用いて、シーリング組成物として使用した組成物を用いて充填した:モノコーン又はThermafilエンドシーケンスからのセメントBCシーラー比較及びデンツプライメルファーからのTopSeal樹脂対照と比較。組成物の使用は、温度が200°Cを超過するため、温かいガッタパーチャを用いた充填技術Schilder又はシステムBの技術の実施には適合していない。結果必要な長さのThermafil支柱を据え付けるための試験は、セメントBCを使用した場合製造業者のプロトコルに従って利用、サイズの大きすぎるセメントの支柱が存在するために、不成功であった。古典的なガッタパーチャコーンの完全な挿入即ち、この技術について推奨されているものとは異なるはまた、ガッタパーチャコーンの剛性不足による問題を引き起こした。組成物の使用は、二重曲線管だけではなく単一曲線管でも、必要な長さでのガッタパーチャコーンの据え付けを可能にし、またむしろ容易にし、つまり好ましい技術とは、その後にガッタパーチャの挿入が続く、レンツロを用いて壁をコーティングすることであることが、強調されているその後にガッタパーチャコーンの挿入が続く、レンツロを用いた完全な充填技術との比較による。組成物を用いて壁を薄くコーティングを実施し、過剰量を除去した後に、必要な長さでThermafil支柱を据え付けるための試験は成功した樹脂TopSealの実施を除いて、同じプロトコル。